【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】  防炎加工補強熱可塑性成形用組成物であって、
Ａ．  １．  Ａ．１の相対溶液粘度が１．１８から１．２４で、
２．  Ａ．２の相対溶液粘度が１．２４から１．３４で、
３．  Ａ．１の相対溶液粘度とＡ．２の相対溶液粘度の間の差が０．０６以上である、
ように異なる溶液粘度を示す２種類の芳香族ポリカーボネートＡ．１とＡ．２に加えてさらなるポリカーボネートが１種以上添加されていてもよいＡ．１とＡ．２の混合物を５から９５重量部、
Ｂ．  １種または少なくとも２種類のエチレン系不飽和モノマーから作られたビニル（共）重合体を０から５０重量部、
Ｃ．  クロロプレン、ブタジエン、イソプレン、スチレン、アクリロニトリル、エチレン、プロピレン、酢酸ビニルおよび（メタ）アクリル酸Ｃ1−Ｃ18−アルキルエステルから選択される少なくとも２種類のモノマー類のグラフト重合で入手可能なグラフト重合体を０．５から６０重量部、
Ｄ．  式（Ｉ）
【化１】
2001512765.tif 000001
［式中、
Ｒ1、Ｒ2、Ｒ3およびＲ4は、各場合とも互いに独立して、場合によりハロゲンで置換されていてもよいＣ1−Ｃ4−アルキル、各場合とも場合によりハロゲンおよび／またはＣ1−Ｃ4−アルキルで置換されていてもよいＣ5−Ｃ6−シクロアルキル、Ｃ6−Ｃ20−アリールまたはＣ7−Ｃ12−アラルキルを意味し、
ｎは、互いに独立して、０または１を意味し、
Ｎは、０から３０を意味し、そして
Ｘは、Ｃ原子数が６から３０の単核もしくは多核芳香族基を意味する］
で表される燐化合物を０．５から２０重量部、
Ｅ．  少なくとも１種のフッ素置換ポリオレフィンを０．０５から５重量部、および
Ｆ．  補強用無機材料を１から４０重量部、
含有していて重量部Ａ、Ｂ、Ｃ、Ｄ、ＥおよびＦの合計が１００重量部である成形用組成物。
【請求項２】  式（Ｉ）中のＮが０．３から２０の値を有する請求項１記載の成形用組成物。
【請求項３】  酸素、硫黄、ホウ素、炭素、燐、窒素、水素およびケイ素から成る群から選択される少なくとも１種の元素と周期律系の主族１から５または亜族１から８で作られた微細化合物を含有する請求項１又は２項記載の成形用組成物。
【請求項４】  請求項１から３のいずれか１項記載の成形用組成物から作られた成形体。
【手続補正２】
【補正対象書類名】明細書
【補正対象項目名】０１１２
【補正方法】変更
【補正の内容】
【０１１２】
【表３】
2001512765.tif 000002
本発明の好適な実施の態様は次のとおりである。
１．  防炎加工補強熱可塑性成形用組成物であって、
Ａ．  １．  Ａ．１の相対溶液粘度が１．１８から１．２４で、
２．  Ａ．２の相対溶液粘度が１．２４から１．３４で、
３．  Ａ．１の相対溶液粘度とＡ．２の相対溶液粘度の間の差が０．０６以上である、
ように異なる溶液粘度を示す２種類の芳香族ポリカーボネートＡ．１とＡ．２に加えてさらなるポリカーボネートが１種以上添加されていてもよいＡ．１とＡ．２の混合物を５から９５重量部、
Ｂ．  １種または少なくとも２種類のエチレン系不飽和モノマーから作られたビニル（共）重合体を０から５０重量部、
Ｃ．  クロロプレン、ブタジエン、イソプレン、スチレン、アクリロニトリル、エチレン、プロピレン、酢酸ビニルおよび（メタ）アクリル酸Ｃ1−Ｃ18−アルキルエステルから選択される少なくとも２種類のモノマー類のグラフト重合で入手可能なグラフト重合体を０．５から６０重量部、
Ｄ．  式（Ｉ）
【化１】
2001512765.tif 000003
［式中、
Ｒ1、Ｒ2、Ｒ3およびＲ4は、各場合とも互いに独立して、場合によりハロゲンで置換されていてもよいＣ1−Ｃ4−アルキル、各場合とも場合によりハロゲンおよび／またはＣ1−Ｃ4−アルキルで置換されていてもよいＣ5−Ｃ6−シクロアルキル、Ｃ6−Ｃ20−アリールまたはＣ7−Ｃ12−アラルキルを意味し、
ｎは、互いに独立して、０または１を意味し、
Ｎは、０から３０を意味し、そして
Ｘは、Ｃ原子数が６から３０の単核もしくは多核芳香族基を意味する］
で表される燐化合物を０．５から２０重量部、
Ｅ．  少なくとも１種のフッ素置換ポリオレフィンを０．０５から５重量部、および
Ｆ．  補強用無機材料を１から４０重量部、
含有していて重量部Ａ、Ｂ、Ｃ、Ｄ、ＥおよびＦの合計が１００重量部である成形用組成物。
２．  式（Ｉ）中のＮが０．３から２０の値を有する上記１記載の成形用組成物。
３．  式（Ｉ）中のＲ1、Ｒ2、Ｒ3およびＲ4が各場合とも互いに独立して各場合とも場合によりハロゲンおよび／またはアルキル基で置換されていてもよいＣ1−Ｃ4−アルキル、Ｃ6−Ｃ10−アリールまたはフェニル−Ｃ1−Ｃ4−アルキルを意味しそしてＸが場合により塩素置換もしくは臭素置換されていてもよいビスフェノールＡ、レゾルシノールまたはヒドロキノンから選択されるジフェノール類から誘導されたものである上記１または２記載の成形用組成物。
４．  式（Ｉ）で表されるモノ燐化合物がトリブチルホスフェート、トリス−（２−クロロエチル）ホスフェート、トリス−（２，３−ジブロモプロピル）ホスフェート、トリフェニルホスフェート、トリクレジルホスフェート、ジフェニルクレジルホスフェート、ジフェニルオクチルホスフェート、ジフェニル−２−エチルクレジルホスフェート、トリ−（イソプロピルフェニル）ホスフェート、ハロゲン置換アリールホスフェート類、メチルホスホン酸のジメチルエステル、メチルホスホン酸のジフェニルエステル、フェニルホスホン酸のジエチルエステル、トリフェニルホスフィンオキサイドおよび／またはトリクレジルホスフィンオキサイドから選択される上記１から３の１項記載の成形用組成物。
５．  フッ素置換ポリオレフィンＥ）としてポリテトラフルオロエチレン、ポリフッ化ビニリデン、テトラフルオロエチレン／ヘキサフルオロプロピレン共重合体および／またはエチレン／テトラフルオロエチレン共重合体が用いられている上記４記載の成形用組成物。
６．  該補強用無機材料が場合により切断または粉砕されていてもよいガラス繊維、ガラスビード、炭素繊維、補強用葉様材料またはそれらの混合物から選択される上記１から５の１項記載の成形用組成物。
７．  少なくとも１種のさらなる防炎剤を該成形用組成物全体を基準にして２０重量％以下の量で含有する上記１から６の１項記載の成形用組成物。
８．  成分Ａを１０から９０重量部、成分Ｃを１から４０重量部、成分Ｄを１から１８重量部および成分Ｆを３から３０重量部含有する上記１から７の１項記載の成形用組成物。
９．  成分Ａを２０から８０重量部、成分Ｃを２から３０重量部、成分Ｄを２から１５重量部および成分Ｆを５から２０重量部含有する上記１から８の１項記載の成形用組成物。
１０．  成分Ｂが、
Ｂ．１  スチレン、α−メチルスチレン、環置換スチレンおよび／またはメタアクリル酸メチルから選択される５０から９９重量部のモノマーと
Ｂ．２  アクリロニトリル、メタアクリロニトリル、メタアクリル酸メチル、無水マレイン酸および／またはＮ−アルキル置換もしくはＮ−アリール置換マレイミドから選択される１から５０重量部のモノマー、
から作られた（共）重合体である上記１から９の１項記載の成形用組成物。
１１．  成分Ｃが、
Ｃ．１  Ｃ．１．１  スチレン、α−メチルスチレン、環がハロゲンもしくはメチルで置換されているスチレン類、メタアクリル酸メチルまたはこのような化合物の混合物を５０から９９重量部と
Ｃ．１．２  アクリロニトリル、メタアクリロニトリル、メタアクリル酸メチル、無水マレイン酸、ＮがＣ1−Ｃ4−アルキルおよび／またはフェニルで置換されているマレイミド類またはこれらの化合物の混合物を１から５０重量部含んで成る５から９５重量部の混合物を、
Ｃ．２  ジエンおよび／またはアクリル酸アルキルを基にしていてガラス転移温度が−１０℃未満の５から９５重量部の重合体の上に、
グラフト重合させることで入手可能なグラフト重合体である上記１から１０の１項記載の成形用組成物。
１２．  酸素、硫黄、ホウ素、炭素、燐、窒素、水素およびケイ素から成る群から選択される少なくとも１種の元素と周期律系の主族１から５または亜族１から８で作られた微細化合物を含有する上記１から１１の１項記載の成形用組成物。
１３．  安定剤、顔料、離型剤、流動剤および／または帯電防止剤の群からの少なくとも１種の添加剤を含有することを特徴とする上記１から１２の１項記載の成形用組成物。
１４．  成形体を製造するための上記１から１３の１項記載の成形用組成物の使用。
１５．  上記１から１３の１項記載の成形用組成物から作られた成形体。